(57)【要約】      （修正有）【課題】残光特性が向上するとともに，諧調，放電および明室コントラスト特性に優れたプラズマディスプレイ(ＰＤ)用蛍光体，これを含むＰＤ用蛍光体組成物およびこの組成物を含むＰＤパネルの提供。【解決手段】Ｃｅ、Ｅｕ、Ｐｒから選択される元素を賦活剤とするＹのアルミン酸塩及び／あるいはガリウム酸塩のＰＤ用蛍光体。キセノン（Ｘｅ）濃度が放電ガスの総重量を基準として１０〜３０重量％である時、残光時間が１ｍｓ以下であることを特徴とする。さらに、該蛍光体と他の蛍光体とからなる残光特性が向上したＰＤ用蛍光体組成物，及びこの蛍光体組成物から形成された蛍光膜を備えたプラズマディスプレイパネルが提供される。【選択図】図１
2006193712.tif 000002
【特許請求の範囲】
【請求項１】
残光時間が１ｍｓ以下であることを特徴とする，プラズマディスプレイパネル用蛍光体。
【請求項２】
賦活剤としてＣｅ，ＥｕおよびＰｒからなる群より選択された少なくとも１つを含むことを特徴とする，請求項１に記載のプラズマディスプレイパネル用蛍光体。
【請求項３】
下記化学式１で表されることを特徴とする，請求項１に記載のプラズマディスプレイパネル用蛍光体。
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５である。）
【請求項４】
前記化学式１で表される蛍光体は，Ｙ３Ｇａ５Ｏ１２（ｘ１＝３，ｙ１＝１，ｚ１＝５，ｋ＝０．０６），Ｙ３Ａｌ５Ｏ１２：Ｃｅ（ｘ１＝３，ｙ１＝０，ｚ１＝５，ｋ＝０.０６）またはＹＡｌＯ３：Ｃｅ（ｘ１＝１，ｙ１＝０，ｚ１＝１，ｋ＝０．０６）であることを特徴とする，請求項３に記載のプラズマディスプレイパネル用蛍光体。
【請求項５】
キセノン（Ｘｅ）濃度が放電ガスの総重量を基準として１０〜３０重量％であり，残光時間が１ｍｓ以下であることを特徴とする，プラズマディスプレイパネル用蛍光体。
【請求項６】
賦活剤としてＣｅ，ＥｕおよびＰｒからなる群より選択された少なくとも１つを含むことを特徴とする，請求項５に記載のプラズマディスプレイパネル用蛍光体。
【請求項７】
下記化学式１で表されることを特徴とする，請求項５に記載のプラズマディスプレイパネル用蛍光体。
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【請求項８】
前記化学式１で表される蛍光体は，Ｙ３Ａｌ５Ｏ１２：ＣｅまたはＹＡｌＯ３：Ｃｅであることを特徴とする，請求項７に記載のプラズマディスプレイパネル用蛍光体。
【請求項９】
賦活剤としてＣｅ，ＥｕおよびＰｒからなる群より選択された少なくとも１つを含むことを特徴とする，プラズマディスプレイパネル用蛍光体。
【請求項１０】
下記化学式１で表されることを特徴とする，請求項９に記載のプラズマディスプレイパネル用蛍光体。
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【請求項１１】
前記化学式１で表される蛍光体は，Ｙ３Ａｌ５Ｏ１２：ＣｅまたはＹＡｌＯ３：Ｃｅであることを特徴とする，請求項１０に記載のプラズマディスプレイパネル用蛍光体。
【請求項１２】
請求項１〜１１のいずれか１項に記載のプラズマディスプレイパネル用蛍光体を含むことを特徴とする，プラズマディスプレイパネル用蛍光体組成物。
【請求項１３】
下記化学式２で表される蛍光体，下記化学式３で表される蛍光体，下記化学式４で表される蛍光体，および下記化学式５で表される蛍光体からなる群より選択された少なくとも１つを含むことを特徴とする，請求項１２に記載のプラズマディスプレイパネル用蛍光体組成物。
Ｍｇｘ２Ａｌｙ２Ｏｘ２＋３／２ｙ：Ｍｎｚ２  ・・・（化学式２）
（式中，０．５≦ｘ２≦１．５，１．５≦ｙ２≦２．５，０．１≦ｚ２≦１０をそれぞれ示す。）
（Ｉｎ１−ａ−ｂ−ｃＧｄｂＹｃ）ＢＯ３：Ｔｂａ  ・・・（化学式３）
（式中，０≦ａ≦１，０≦ｂ≦０．５，０＜ｃ≦１をそれぞれ示す。）
（Ｙ１−ｘ３，Ｇｄｘ３）ＢＯ３：Ｅｕｙ３  ・・・（化学式４）
（式中，０≦ｘ３≦１，０．１≦ｙ３≦４０をそれぞれ示す。）
（Ｙ１−ｘ，Ｇｄｘ）２Ｏ３：Ｅｕｙ４  ・・・（化学式５）
（式中，０≦ｘ≦１，０．１≦ｙ４≦４０をそれぞれ示す。）
【請求項１４】
前記化学式２で表される蛍光体は，ＭｇＡｌ２Ｏ４：Ｍｎ（化学式２において，ｘ２＝１，ｙ２＝２，ｚ２＝０．０１）であり，前記化学式３で表される蛍光体は（Ｙ，Ｇｄ）ＢＯ３：Ｔｂ（化学式３において，ａ＝０．１９，ｂ＝０．１，ｃ＝０．７１）であり，前記化学式４で表される蛍光体は（Ｙ，Ｇｄ）ＢＯ３：Ｅｕ（化学式４において，ｘ３＝０．４，ｙ３＝０．０５）であり，前記化学式５で表される蛍光体はＹ２Ｏ３：Ｅｕ（化学式５において，ｙ４＝０．１）であることを特徴とする，請求項１３に記載のプラズマディスプレイパネル用蛍光体組成物。
【請求項１５】
前記化学式２で表される蛍光体の含量は，前記化学式１で表される蛍光体１００重量部を基準として３０〜７５重量部であり，
前記化学式３で表される蛍光体の含量は，前記化学式１で表される蛍光体１００重量部を基準として１５〜７０重量部であり，
前記化学式４で表される蛍光体の含量は，前記化学式１で表される蛍光体１００重量部を基準として７０〜９０重量部であり，
前記化学式５で表される蛍光体の含量は，前記化学式１で表される蛍光体１００重量部を基準として７０〜９０重量部である
ことを特徴とする，請求項１２に記載のプラズマディスプレイパネル用蛍光体組成物。
【請求項１６】
化学式１で表される蛍光体と，化学式２で表される蛍光体とを含むことを特徴とする，請求項１３に記載のプラズマディスプレイパネル用蛍光体組成物。
【請求項１７】
７０重量％のＭｇＡｌ２Ｏ４：Ｍｎと，２０重量％の（Ｙ，Ｇｄ）ＢＯ３：Ｔｂと，１０重量％のＹ３Ａｌ５Ｏ８：Ｃｅと，からなることを特徴とする，請求項１３に記載のプラズマディスプレイパネル用蛍光体組成物。
【請求項１８】
５００〜５８０ｎｍの波長領域で発光することを特徴とする，請求項１２に記載のプラズマディスプレイパネル用蛍光体組成物。
【請求項１９】
請求項１〜１１のいずれか１項に記載のプラズマディスプレイパネル用蛍光体を含む蛍光膜を備えることを特徴とする，プラズマディスプレイパネル。
【請求項２０】
残光時間が１ｍｓ以下であることを特徴とする，請求項１９に記載のプラズマディスプレイパネル。
【請求項２１】
請求項１２のプラズマディスプレイ用蛍光体組成物を含む蛍光膜を備えることを特徴とする，プラズマディスプレイパネル。
【請求項２２】
前記蛍光体組成物は，キセノン（Ｘｅ）濃度が放電ガスの総重量を基準として１０〜３０重量％であり，残光時間が１ｍｓ以下であることを特徴とする，請求項２１に記載のプラズマディスプレイパネル。
【請求項２３】
前記プラズマディスプレイ用蛍光体組成物は，下記化学式２で表される蛍光体，下記化学式３で表される蛍光体，下記化学式４で表される蛍光体，および下記化学式５で表される蛍光体からなる群より選択された少なくとも１つを含むことを特徴とする，請求項２１に記載のプラズマディスプレイパネル。
Ｍｇｘ２Ａｌｙ２Ｏｘ２＋３／２ｙ：Ｍｎｚ２  ・・・（化学式２）
（式中，０．５≦ｘ２≦１．５，１．５≦ｙ２≦２．５，０．１≦ｚ２≦１０をそれぞれ示す。）
（Ｉｎ１−ａ−ｂ−ｃＧｄｂＹｃ）ＢＯ３：Ｔｂａ  ・・・（化学式３）
（式中，０≦ａ≦１，０≦ｂ≦０．５，０＜ｃ≦１をそれぞれ示す。）
（Ｙ１−ｘ３，Ｇｄｘ３）ＢＯ３：Ｅｕｙ３  ・・・（化学式４）
（式中，０≦ｘ３≦１，０．１≦ｙ３≦４０をそれぞれ示す。）
（Ｙ１−ｘ，Ｇｄｘ）２Ｏ３：Ｅｕｙ４  ・・・（化学式５）
（式中，０≦ｘ≦１，０．１≦ｙ４≦４０をそれぞれ示す。）
【請求項２４】
前記化学式２で表される蛍光体はＭｇＡｌ２Ｏ４（化学式２において，ｘ２＝１，ｙ２＝２，ｚ２＝０．０１）であり，前記化学式３で表される蛍光体は（Ｙ，Ｇｄ）ＢＯ３：Ｔｂ（化学式３において，ａ＝０．１９，ｂ＝０．１，ｃ＝０．７１）であり，前記化学式４で表される蛍光体は（Ｙ，Ｇｄ）ＢＯ３：Ｅｕ（化学式４において，ｘ３＝０．４，ｙ３＝０．０５）であり，前記化学式５で表される蛍光体はＹ２Ｏ３：Ｅｕ（化学式５において，ｙ４＝０．１）であることを特徴とする，請求項２３に記載のプラズマディスプレイパネル。
【請求項２５】
前記化学式２で表される蛍光体の含量は，前記化学式１で表される蛍光体１００重量部を基準として３０〜７５重量部であり，
前記化学式３で表される蛍光体の含量は，前記化学式１で表される蛍光体１００重量部を基準として１５〜７０重量部であり，
前記化学式４で表される蛍光体の含量は，前記化学式１で表される蛍光体１００重量部を基準として７０〜９０重量部であり，
前記化学式５で表される蛍光体の含量は，前記化学式１で表される蛍光体１００重量部を基準として７０〜９０重量部である
ことを特徴とする，請求項２２に記載のプラズマディスプレイパネル。
【請求項２６】
前記プラズマディスプレイ用蛍光体組成物は，化学式１で表される蛍光体と，化学式２で表される蛍光体とを含むことを特徴とする，請求項２１に記載のプラズマディスプレイパネル。
【請求項２７】
前記プラズマディスプレイ用蛍光体組成物は，７０重量％のＭｇＡｌ２Ｏ４：Ｍｎと，２０重量％の（Ｙ，Ｇｄ）ＢＯ３：Ｔｂと，１０重量％のＹ３Ａｌ５Ｏ８：Ｃｅと，からなることを特徴とする，請求項２１に記載のプラズマディスプレイパネル。
【発明の詳細な説明】
【技術分野】
【０００１】
本発明は，プラズマディスプレイ用蛍光体，これを含むプラズマディスプレイ用蛍光体組成物およびこの組成物を含むプラズマディスプレイパネルに係り，より詳しくは，残光特性が改善された蛍光体と，これを用いて形成された蛍光膜を備えたプラズマディスプレイパネルに関するものである。
【背景技術】
【０００２】
一般に，プラズマディスプレイパネル（Ｐｌａｓｍａ  Ｄｉｓｐｌａｙ  Ｐａｎｅｌ：ＰＤＰ）は，ガラス基板の間に封入されたネオンとキセノンとの混合ガスの放電により生成された紫外線による発光を用いたディスプレイである。この際，それぞれの蛍光体は，キセノン（Ｘｅ）イオンの共鳴放射光（約１４７ｎｍの真空紫外線）によって可視光を発生する。
【０００３】
ＰＤＰ用蛍光体は，放電特性，発光輝度および色座標に優れるとともに残光時間が短くなければならず，特に，熱または紫外線による蛍光体の劣化が起こることは好ましくない。
【０００４】
ＰＤＰの要求特性を全て満足させる単一の組成の緑色蛍光体は，未だ開発されておらず，それぞれの問題点を抱えて単一の蛍光体を使用し，あるいは各種蛍光体を混合して上記の問題点を解決して使用しているのが現状である。ところが，様々な種類の蛍光体を混合したとき，必ずしも好ましい特性のみが現れるわけではなく，混合したことにより逆効果も発生する場合があるので，蛍光体の選択が非常に重要である。
【０００５】
現在，ＰＤＰに用いられる緑色蛍光体としては，主に，Ｚｎ２ＳｉＯ４：Ｍｎ，ＹＢＯ３：Ｔｂ，（Ｂａ，Ｓｒ）ＭｇＡｌ１４Ｏ２３：Ｍｎの３種が使用されている（例えば，特許文献１を参照）。この中でも，Ｚｎ２ＳｉＯ４：Ｍｎ（以下，「Ｐ１」という）蛍光体は，発光輝度および残光特性に非常に優れるが，イオン衝撃には非常に弱いため緑色蛍光体の寿命特性を低下させる。また，表面電荷の状態が，青色または赤色蛍光体の状態とは異なり，陰（−）の値を示すので，放電開始電圧が高くなって駆動時に低諧調状態で放電が起こらないという問題があった。したがって，このような表面の電荷状態を変えるために，陽の電荷状態を有する物質で蛍光体の表面を被覆しようとする試みがあったが，コーティングの際に輝度が低下し，完全に表面状態を陽の値で表わすことが難しいため，改善の余地が多い。
【０００６】
ＹＢＯ３：Ｔｂ蛍光体は，Ｐ１蛍光体に比べて，発光輝度，色座標および残光特性にはそれほど優れていないが，表面電荷値が陽の値を示すので，放電特性に優れ，かつＶＵＶとイオン衝撃に強いため寿命特性にも優れる。
【０００７】
また，現在，ＰＤＰの効率を向上させるために放電ガス中のＸｅの割合を増加させる傾向にある。Ｐ１蛍光体は，Ｘｅ量の増加に伴って輝度が短時間に飽和（ｓａｔｕｒａｔｉｏｎ）してしまうという問題があり，これに対し，ＹＢＯ３：Ｔｂ蛍光体は，波長１４７ｎｍ程度の励起源を用いた場合より波長１７２ｎｍ程度の励起源で励起させた場合，発光輝度がさらに優れるため，Ｘｅが高濃度で存在する状態で非常に優れた光特性を示す。
【０００８】
（Ｂａ，Ｓｒ）ＭｇＡｌ１４Ｏ２３：Ｍｎ蛍光体は，殆どの特性が上記２種の蛍光体に比べて良好でないが，色座標（ｘ＝０．１５，ｙ＝０．７３）特性に優れるため，緑色蛍光体の色座標の補正に使用されている。しかし，残光が相対的に長く，特に，ＶＵＶに対する寿命特性が不良である。したがって，ＰＤＰ用緑色蛍光体としてＰ１が抱えている様々な問題を解決していない状態でＰ１を単独で使用する場合があり，Ｐ１蛍光体とＹＢＯ３：Ｔｂ蛍光体とを適切な割合で混合して使用している。
【０００９】
【特許文献１】米国特許第６４２３２４８号明細書
【発明の開示】
【発明が解決しようとする課題】
【００１０】
しかしながら，上記２種の蛍光体を混合して使用しても様々な問題が発生する。すなわち，ＹＢＯ３：Ｔｂ蛍光体が寿命特性に優れるといわれるが，Ｐ１蛍光体により発生する永久残像問題または低諧調低放電問題が依然として発生しており，色純度特性も非常に悪い実情である。特に，ＹＢＯ３：Ｔｂ蛍光体の残光が長くて，残光時間を１０ｍｓ以内とするためにはＰ１蛍光体の残光を減らさなければならないので，Ｐ１蛍光体の最適特性を発揮することが難しい。
【００１１】
そこで，本発明は，このような問題に鑑みてなされたもので，その目的とするところは，残光特性が向上するとともに，諧調，放電および明室コントラスト特性に優れたプラズマディスプレイ用蛍光体，これを含むプラズマディスプレイ用蛍光体組成物およびこの組成物を含むプラズマディスプレイパネルを提供することにある。
【課題を解決するための手段】
【００１２】
上記課題を解決するために，本発明の第１の観点によれば，残光時間が１ｍｓ以下であるプラズマディスプレイパネル用蛍光体が提供される。ここで，この蛍光体は，賦活剤としてＣｅ，ＥｕおよびＰｒからなる群より選択された少なくとも１つを含んでいてもよい。
【００１３】
また，上記蛍光体は，下記化学式１で表されることが好ましい。
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【００１４】
また，上記課題を解決するために，本発明の第２の観点によれば，キセノン（Ｘｅ）濃度が放電ガスの総重量を基準として１０〜３０重量％であり，残光時間が１ｍｓ以下であるプラズマディスプレイパネル用蛍光体が提供される。ここで，この蛍光体は，賦活剤としてＣｅ，ＥｕおよびＰｒからなる群より選択された少なくとも１つを含んでいてもよい。
【００１５】
また，上記蛍光体は，下記化学式１で表されることが好ましい。
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【００１６】
また，上記課題を解決するために，本発明の第３の観点によれば，賦活剤としてＣｅ，ＥｕおよびＰｒの中から選択された少なくとも１つを含むプラズマディスプレイパネル用蛍光体が提供される。
【００１７】
ここで，上記蛍光体は，下記化学式１で表されることが好ましい。
【００１８】
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【００１９】
また，上記課題を解決するために，本発明の第４の観点によれば，上述したようなプラズマディスプレイパネル用蛍光体を含むプラズマディスプレイパネル用蛍光体組成物が提供される。
【００２０】
また，上記課題を解決するために，本発明の第５の観点によれば，上述したような蛍光体または蛍光体組成物を含む蛍光膜を備えるプラズマディスプレイパネルが提供される。
【発明の効果】
【００２１】
本発明によれば，残光特性が向上するとともに，諧調，放電および明室コントラスト特性に優れたプラズマディスプレイ用蛍光体，これを含むプラズマディスプレイ用蛍光体組成物およびこの組成物を含むプラズマディスプレイパネルを提供することができる。
【発明を実施するための最良の形態】
【００２２】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２３】
本発明は，プラズマディスプレイパネル（ＰＤＰ）における蛍光体，特に，緑色蛍光体により発生する問題点である永久残像，低諧調低放電および色純度問題を改善し且つ明室コントラスト特性を改善するための蛍光体または蛍光体組成物を提供する。
【００２４】
また，プラズマディスプレイパネルの効率改善および永久残像問題を解決するためには，放電ガス中のキセノン濃度を増加させることが不可避であるが，本発明は，このように高いキセノン濃度の下で光特性および劣化特性に優れた蛍光体（特に，緑色蛍光体）または蛍光体組成物を提供する。
【００２５】
また，本実施形態に係る蛍光体は，残像時間が１ｍｓ以下であり，特にキセノン（Ｘｅ）濃度が放電ガスの総重量を基準として１０〜３０重量％，特に約１５重量％であるとき，残光時間が１ｍｓ以下の特性をもつ。ここで，キセノン濃度が１０重量％未満であれば，真空紫外線の発生量が少なくなって発光効率の面で非常に不利であり，キセノン濃度が３０重量％超であれば，パネルの駆動電圧が高くなって消費電力が上昇し，寿命特性が大きく低下するので，プラズマディスプレイパネルの効率などの特性の面で好ましくない。放電ガスからキセノンを除いた残りガス７０〜９０重量％は，ＮｅおよびＨｅガスからなる。
【００２６】
上述したような特性を有する蛍光体として，賦活剤がＣｅ＋３，Ｅｕ＋３およびＰｒ＋３の中から選択された少なくとも１つである蛍光体を挙げることができる。
【００２７】
上記蛍光体は，Ｘｅプラズマ状態において可視光線領域で発光し，残光時間の短い賦活剤Ｃｅ＋３，Ｅｕ＋３およびＰｒ＋３を含んでいる。
【００２８】
上記蛍光体の具体的な例として，下記化学式１で表される蛍光体がある。
【００２９】
Ｙｘ１（Ｇａｙ１Ａｌ１−ｙ１）ｚ１Ｏ３／２（ｘ１＋ｚ１）：Ｃｅｋ  ・・・（化学式１）
（式中，０．５≦ｘ１≦５，０≦ｙ１≦１，０．５≦ｚ１≦７，０．１≦ｋ≦１５をそれぞれ示す。）
【００３０】
化学式１で表される蛍光体は，残光特性および明室コントラスト改善効果に優れるもので，その例としてＹ３Ｇａ５Ｏ１２：Ｃｅ，Ｙ３Ａｌ５Ｏ１２：ＣｅまたはＹＡｌＯ３：Ｃｅなどがある。
【００３１】
本実施形態の蛍光体組成物は，上述した化学式１で表される蛍光体以外に，下記化学式２で表される蛍光体，化学式３で表される蛍光体，化学式４で表される蛍光体および化学式５で表される蛍光体の中から選択された少なくとも１つを含むこともできる。
【００３２】
Ｍｇｘ２Ａｌｙ２Ｏｘ２＋３／２ｙ：Ｍｎｚ２  ・・・（化学式２）
（式中，０．５≦ｘ２≦１．５，１．５≦ｙ２≦２．５，０．１≦ｚ２≦１０をそれぞれ示す。）
【００３３】
（Ｉｎ１−ａ−ｂ−ｃＧｄｂＹｃ）ＢＯ３：Ｔｂａ  ・・・（化学式３）
（式中，０≦ａ≦１，０≦ｂ≦０．５，０＜ｃ≦１をそれぞれ示す。）
【００３４】
（Ｙ１−ｘ３，Ｇｄｘ３）ＢＯ３：Ｅｕｙ３  ・・・（化学式４）
（式中，０≦ｘ３≦１，０．１≦ｙ３≦４０をそれぞれ示す。）
【００３５】
（Ｙ１−ｘ，Ｇｄｘ）２Ｏ３：Ｅｕｙ４  ・・・（化学式５）
（式中，０≦ｘ≦１，０．１≦ｙ４≦４０をそれぞれ示す。）
【００３６】
上記化学式２で表される蛍光体は，色純度，放電特性，ＶＵＶおよび熱的劣化特性に優れるが，輝度および残光特性には劣るもので，その例としてＭｇＡｌ２Ｏ４：Ｍｎがある。
【００３７】
上記化学式３で表される蛍光体は，高いキセノン濃度の下で輝度特性に優れるもので，その例として（Ｙ，Ｇｄ）ＢＯ３：Ｔｂがある。上記化学式４で表される蛍光体は，発光輝度および寿命特性に優れるが，色純度特性には劣るもので，その例として（Ｙ，Ｇｄ）ＢＯ３：Ｅｕがある。上記化学式５で表される蛍光体は，色純度および寿命特性に優れるが，輝度特性には劣り，その例として（Ｙ，Ｇｄ）２Ｏ３：Ｅｕがある。
【００３８】
上記蛍光体組成物において，化学式２で表される蛍光体の含量は，化学式１の蛍光体１００重量部を基準として３０〜７５重量部であり，化学式３で表される蛍光体の含量は，化学式１の蛍光体１００重量部を基準として１５〜７０重量部であることが好ましい。もし，化学式２の蛍光体の含量が３０重量部未満であれば，色純度が低下し，化学式２の蛍光体の含量が７５重量部超過であれば，発光輝度が低下して好ましくない。化学式３の蛍光体の含量が１５重量未満であれば，発光輝度が低下し，化学式３の蛍光体の含量が７０重量部超過であれば，色純度が低下して好ましくない。化学式４の蛍光体の含量が７０重量部未満であれば，色純度が低下し，化学式４の蛍光体の含量が９０重量部超過であれば，残光時間が長くなって好ましくない。また，化学式５の蛍光体の含量が７０重量部未満であれば，色純度が低下し，化学式５の蛍光体の含量が９０重量部超過であれば，残光時間が長くなって好ましくない。
【００３９】
本発明は，特に化学式１で表される蛍光体と，化学式２で表される蛍光体と，化学式３で表される蛍光体とを含む蛍光体組成物を提供する。このような蛍光体組成物の具体的な例として，７０重量％のＭｇＡｌ２Ｏ４：Ｍｎ，２０重量％の（Ｙ，Ｇｄ）ＢＯ３：Ｔｂおよび１０重量％のＹ３Ａｌ５Ｏ８：Ｃｅがある。
【００４０】
上述した本実施形態に係る蛍光体組成物は，Ｘｅプラズマ状態で寿命特性に優れた化学式２のＭｇＡｌ２Ｏ４：Ｍｎと化学式３の（Ｙ，Ｇｄ）ＢＯ３：Ｔｂ蛍光体を基本とし，ここに，上記混合蛍光体の弱点である残光特性を改善するために，Ｘｅプラズマ状態にて可視光線領域で発光し，残光時間の短い賦活剤Ｃｅ３＋，Ｅｕ３＋およびＰｒ３＋を添加した化学式１の蛍光体を加えて製造される。
【００４１】
上述した組成を有する蛍光体組成物は，真空紫外線を励起源として用いて５００〜５８０ｎｍ波長領域で発光する。
【００４２】
上述した化学式１〜５の蛍光体は，それぞれの蛍光体を製造するための出発物質を一般的な固相反応法によって１０００〜１６００℃の温度で，酸化または還元雰囲気中において１０時間以内の時間で熱処理して製造することができる。
【００４３】
以下，本実施形態に係る蛍光体組成物を採用したプラズマディスプレイパネル（ＰＤＰ）について説明する。
【００４４】
本実施形態のプラズマディスプレイパネルは，透明な前面基板と，この前面基板に対して平行に配置された背面基板と，前面基板と背面基板との間に配置された隔壁によって区画された発光セルと，一方向に配置された複数の発光セルに亘って延長されたアドレス電極と，アドレス電極を覆う後方誘電体層と，発光セル内に配置された蛍光膜と，アドレス電極が延長された方向と交差する方向に延長された維持電極対と，維持電極対を覆っている前方誘電体層と，発光セル内にある放電ガスとを備える。次に，このプラズマディスプレイパネルの構造について図２を参照してより詳細に説明する。
【００４５】
図２を参照すると，本実施形態に係るプラズマディスプレイパネルは，前方パネル２１０と後方パネル２２０を備える。
【００４６】
前方パネル２１０は，前面基板２１１と，前面基板２１１の後方（より詳しくは前面基板２１１の後面２１１ａ）に配置され，一列の発光セル２２６に亘って延長された維持電極対２１４と，維持電極対２１４を覆っている前方誘電体層２１５および保護膜２１６とを備える。
【００４７】
後方パネル２２０は，前面基板２１１に対して平行に配置された背面基板２２１と，背面基板２２１の前方（より詳しくは背面基板２２１の前面２２１ａ）に配置され，維持電極対２１４と交差するように延長されたアドレス電極２２２と，アドレス電極２２２を覆う後方誘電体層２２３と，前面基板２１１と背面基板２２１との間（より詳しくは後方誘電体層２２３上）に形成され，発光セル２２６を区画する隔壁２２４とを備え，隔壁２２４内には，維持放電によって放電ガスからの放出紫外線を受け取って可視光線を放出するそれぞれ赤色蛍光体，緑色蛍光体，青色蛍光体からなる赤色蛍光膜２２５ａ，緑色蛍光膜２２５ｂ，青色蛍光膜２２５ｃとを備える。
【００４８】
本発明の一実施形態によれば，緑色蛍光膜２２５ｂは，化学式１の蛍光体，化学式２の蛍光体および化学式２の蛍光体を含む蛍光体組成物を用いる。この蛍光体組成物を用いた蛍光膜の製造方法は，特に限定されるものではなく，一具体例によれば，蛍光体組成物を，印刷を容易にするために結合剤と混合してペースト状態にした後，予め準備されたスクリーンメッシュを介してスクリーン法で印刷して蛍光膜を得ることができる。
【００４９】
赤色蛍光膜および青色蛍光膜は，プラズマディスプレイパネル製造の際に通常利用可能なものであればいずれも使用可能である。赤色蛍光体の例としては，例えば（Ｙ，Ｇｄ）ＢＯ３：Ｅｕ，Ｙ（Ｖ，Ｐ）Ｏ４：ＥＵなどがあり，青色蛍光体としては，例えばＢａＭｇＡｌ１０Ｏ１７：Ｅｕなどがある。
【００５０】
前面基板２１１と背面基板２２１はガラスで形成されることが一般的であるが，前面基板は光透過率が高いことが好ましい。
【００５１】
背面基板の前面２２１ａに配置され，一列の発光セル２２６に亘って延長されたアドレス電極２２２は，通常，電気伝導率の高い金属，たとえばＡｌなどで形成される。アドレス電極２２２は，Ｙ電極２１２と共にアドレス放電に用いられる。アドレス放電は，発光すべき発光セル２２６を選択するための放電である。アドレス放電の行われた発光セル２２６で後述の維持放電が起こりうる。
【００５２】
アドレス電極２２２は，後方誘電体層２２３によって覆われるが，後方誘電体層２２３は，アドレス放電の際に荷電粒子がアドレス電極２２２に衝突してアドレス電極を損傷させることを防止する。後方誘電体層２２３は荷電粒子を誘導することが可能な誘電体で形成されるが，このような誘電体としてはＰｂＯ，Ｂ２Ｏ３，ＳｉＯ２などがある。
【００５３】
前面基板２１１と背面基板２２１との間には発光セル２２６を区画する隔壁２２４が形成されるが，このような隔壁２２４は前面基板２１１と背面基板２２１との間に放電空間を確保し，隣接した発光セル２２６間のクロストークを防止し，蛍光体層２２５の表面積を広くする。隔壁２２４は，Ｐｂ，Ｂ，Ｓｉ，ＡｌおよびＯなどの元素を含むガラス成分で形成され，ここに必要に応じてＺｒＯ２，ＴｉＯ２およびＡｌ２Ｏ３などのフィラー（ｆｉｌｌｅｒ）とＣｒ，Ｃｕ，Ｃｏ，Ｆｅ，ＴｉＯ２などの顔料が含まれてもよい。
【００５４】
維持電極対２１４は，一例の発光セル２２６に亘ってアドレス電極２２２が延長された方向と交差する方向に延長される。維持電極対２１４は，維持放電を起こす一対の維持電極２１２，２１３を備え，前面基板２１１には維持電極対２１４が所定の間隔でお互い平行に配列されている。維持電極２１２，２１３の中の１つはＸ電極２１３であり，もう１つはＹ電極２１２である。Ｘ電極２１３とＹ電極２１２間の電位差によって維持放電が起こる。
【００５５】
Ｘ電極２１３とＹ電極２１２のそれぞれは，透明電極２１３ｂ，２１２ｂおよびバス電極２１３ａ，２１２ａを備えることが一般的であるが，場合によっては，透明電極なしでバス電極のみで走査電極と共通電極が構成されてもよい。
【００５６】
透明電極２１３ｂ，２１２ｂは，導電体でありながら，蛍光体からの放出光が前面基板２１１へ進むことを妨害しない透明な材料で形成されるが，このような材料としてはＩＴＯ（Ｉｎｄｉｕｍ  Ｔｉｎ  Ｏｘｉｄｅ）などがある。ところが，ＩＴＯなどの透明な導電体は抵抗が大きいので，維持電極が透明電極のみから構成されると，透明電極の長さ方向への電圧降下が大きくなり，よってプラズマディスプレイパネルの駆動に多くの電力がかかり，画像の応答速度が遅くなる。これを改善するために，透明電極の外側端部には，電気伝導率の高い金属，たとえばＡｇで形成されたバス電極２１３ａ，２１２ａが配置される。
【００５７】
維持電極２１２，２１３は，前方誘電体層２１５によって覆われる。前方誘電体層２１５は，維持放電の際に隣り合うＸ電極２１３とＹ電極２１２とが直接通電することと，荷電粒子が維持電極２１２，２１３に衝突することによりこれら維持電極を損傷させることを防止することができ，高い光透過率を有する誘電体で形成されるが，このような誘電体としてはＰｂＯ，Ｂ２Ｏ３，ＳｉＯ２などがある。
【００５８】
前方誘電体層２１５上には保護膜２１６が形成できる。この際，保護膜２１６は，維持放電の際に荷電粒子が前方誘電体層２１５に衝突することによりこれを損傷させることを防止し，維持放電の際に多くの２次電子を放出する。保護膜２１６は，例えばＭｇＯで形成できる。
【００５９】
発光セル２２６の内部には放電ガスが充填される。この放電ガスは，例えばＸｅが５％〜１０％含まれたＮｅ−Ｘｅ混合ガスであるが，必要に応じてＮｅの少なくとも一部がＨｅで代替されてもよい。
【００６０】
本実施形態のＰＤＰは，残光時間は１ｍｓ以下であり，特に４００μｓ〜１ｍｓである。色温度は約８５００Ｋであり，色座標（Ｗｈｉｔｅ）特性はｘが０．２８５，ｙが０．３００である。
【００６１】
本実施形態のＰＤＰは，図２の構造に限定されるものではなく，他の形態にすることも可能である。
【００６２】
図１は，ＭｇＡｌ２Ｏ４：Ｍｎ，ＹＢＯ３：ＴｂおよびＹ３Ａｌ５Ｏ１２：Ｃｅの蛍光体組成物のＰＬ発光スペクトルを示す。
【００６３】
図１を参照すると，１４７ｎｍの励起光で励起させたとき，ＭｇＡｌ２Ｏ４：Ｍｎの発光バンドである５２０ｎｍにおける発光バンドと，ＹＢＯ３：Ｔｂの発光バンドである５４３ｎｍの発光バンドとが同時に観察されており，Ｙ３Ａｌ５Ｏ１２：Ｃｅの発光バンドは少量添加したので観察されていない。これに対し，Ｐ１蛍光体は５２７ｎｍで最大値を有する１つの発光バンドが観察された。
【００６４】
次に，本発明を下記の実施例によって説明するが，本発明はこれらの実施例に限定されるものではない。
【００６５】
（実施例１）
下記表１の組成および成分を有する蛍光体組成物を準備し，それぞれの蛍光体組成物をプラズマディスプレイパネルの発光セルにコートして緑色蛍光膜を形成した。この際，プラズマディスプレイパネル内の放電ガスの組成は５５重量％のＮｅ，３５重量％のＨｅおよび１５重量％のＸｅに調節された。
【００６６】
実施例１において，相対輝度，ＣＩＥ座標および残光時間などを測定した結果を下記表１に示した。
【００６７】
残光時間は，パルス化されたＸｅランプ励起光を用いて発光した光の輝度が初期輝度の１／１０となるまでの時間をオシロスコープによって測定して評価し，相対輝度は，放電室内で５５重量％のＮｅ，３５重量％のＨｅおよび１５重量％のＸｅガスからなる混合ガスを注入した後放電させ，その後，常用品のＰ１蛍光体を基準として相対的な輝度値を測定した。
【００６８】
【表１】
2006193712.tif 000003
【００６９】
また，ＭｇＡｌ２Ｏ４：Ｍｎ，ＹＢＯ３：ＴｂおよびＹ３Ａｌ５Ｏ１２：Ｃｅの蛍光体組成物とＰ１蛍光体の寿命特性を１４７ｎｍの励起光を用いて２００時間の間測定した。その測定結果は図３に示したとおりである。
【００７０】
図３より，ＭｇＡｌ２Ｏ４：Ｍｎ，ＹＢＯ３：ＴｂおよびＹ３Ａｌ５Ｏ１２：Ｃｅの蛍光体組成物を用いた場合が，Ｐ１蛍光体に比べて改善された特性を示すことが分かった。
【００７１】
（実施例２）
蛍光体組成物として，それぞれ赤色蛍光体（Ｙ，Ｇｄ）ＢＯ３：Ｅｕ，青色蛍光体ＢａＭｇＡｌ１００１９：Ｅｕ（青色），緑色蛍光体［７０重量％のＭｇＡｌ２Ｏ４：Ｍｎ，２０重量％の（Ｙ，Ｇｄ）ＢＯ３：Ｔｂおよび１０重量％のＹ３Ａｌ５Ｏ８：Ｃｅ］の混合物を準備した。上記赤色，青色，緑色および白色蛍光体組成物それぞれを発光セルにコートして白色，赤色，青色および緑色蛍光膜を形成してプラズマディスプレイパネルを完成した。この際，プラズマディスプレイパネル内の放電ガスとしては５５重量％のＨｅと１５重量％のＸｅとの混合ガスを使用した。
【００７２】
実施例２において，相対輝度，ＣＩＥ座標及び色温度を測定した結果を下記表２に示した。
【００７３】
【表２】
2006193712.tif 000004
【００７４】
上記表２より，色再現範囲が大きく増加して高い色温度を示すことが分かった。
【００７５】
（実施例３）
下記表３のような組成および成分を有する蛍光体組成物を準備し，それぞれの蛍光体組成物をプラズマディスプレイパネルの赤色発光セルにコートして蛍光膜を形成した。この際，プラズマディスプレイパネル内の放電ガスとしては５５重量％のＮｅ，３５重量％のＨｅおよび１５重量％のＸｅの混合物を使用した。
【００７６】
上記実施例３において，相対輝度，ＣＩＥ座標および残光時間などを測定した結果を下記表１に示した。
【００７７】
【表３】
2006193712.tif 000005
【００７８】
上記表３より，既存の赤色蛍光体であるＹＡＧ：Ｃｅ蛍光体を混合したとき，色座標はやや減少するが，輝度が大きく増加し，残光時間も大きく減少することが分かった。
【００７９】
以上説明したように，本実施形態に係るプラズマディスプレイによれば，ＰＤＰの緑色蛍光体により発生する低諧調低放電不良問題を解決することができ，ＰＤＰの最大欠点である緑色蛍光体による永久残像が減少し，ＰＤＰの既存の緑色蛍光体の色座標ｘ＝０．２８よりｘ＝０．２１まで減らすことができるため，色再現の範囲が相当広くなり，既存にそれぞれの色別にガンマ補正を行ったことを白色で単一ガンマを使って補正することができるので，回路が簡単になるという効果がある。また，混合する蛍光体粉末が色を示すので，ＰＤＰの明室コントラスト特性も改善される。特に，放電ガス内のキセノンガス濃度が高い場合，光特性および劣化特性に優れる。
【００８０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８１】
本発明は，プラズマディスプレイ用蛍光体，これを含むプラズマディスプレイ用蛍光体組成物およびこの組成物を含むプラズマディスプレイパネルに適用可能であり，特に，残光特性が改善された蛍光体と，これを用いて形成された蛍光膜を備えたプラズマディスプレイパネルに適用可能である。
【図面の簡単な説明】
【００８２】
【図１】本発明の一実施形態に係るＭｇＡｌ２Ｏ４：Ｍｎ，（Ｙ，Ｇｄ）ＢＯ３：ＴｂおよびＹ３Ａｌ５Ｏ１２：Ｃｅを混合した蛍光体とＺｎ２ＳｉＯ４：Ｍｎ（Ｐ１）蛍光体に対して１４７ｎｍの励起光を用いて測定したＰＬ（Ｐｈｏｔｏｌｕｍｉｎｅｓｃｅｎｃｅ）発光スペクトルを示すグラフ図である。
【図２】本発明の一実施形態に係るプラズマディスプレイパネルを概略的に示す斜視図である。
【図３】本発明の一実施形態に係るＭｇＡｌ２Ｏ４：Ｍｎ，ＹＢＯ３：ＴｂおよびＹ３Ａｌ５Ｏ１２：Ｃｅ蛍光体とＺｎ２ＳｉＯ４：Ｍｎ蛍光体に対して１４７ｎｍの励起光を用いて測定した寿命特性を示すグラフ図である。
【符号の説明】
【００８３】
２１０      前方パネル
２１１      前面基板
２１２      維持電極
２１３      維持電極
２１４      維持電極対
２１５      前方誘電体層
２１６      保護膜
２２０      後方パネル
２２１      背面基板
２２２      アドレス電極
２２３      後方誘電体層
２２４      隔壁
２２５ａ      赤色蛍光膜
２２５ｂ      緑色蛍光膜
２２５ｃ      青色蛍光膜
２２６      発光セル
【図１】
2006193712.tif 000006
【図２】
2006193712.tif 000007
【図３】
2006193712.tif 000008